Brevet FR2741617A1 — publié le 19970530

-- I -- L'invention concerne un procédé pour la fabrication notamment in situ de mortier et micro béton auto-nivelant. Elle concerne surtout la fabrication d'un additif spécifique qui mélangé au ciment et aux matières inertes entrant dans la composition de ces bétons, a la propriété de rendre à ce dernier une rhéologiz telle que l'on peut couler ces bétons à l'aide d'une pompe sans aucune ségrégation et d'obtenir une parfaite planéité-10 L'additif, objet de la présente invention permet entre autre d'obtenir des chapes d'épaisseur variable entre 2 et 15 cm d'épaisseur et de superficie importante sans retrait ni fissure, si l'on prend la précaution de conformer les mortiers et bétons avec une courbe granulaire adéquateL'additif permet en tout autre chose de réguler15 les temps de prise et l'on pourra de ce fait réaliser des chapes de grandes superficies et les surfacer dans la même journée à l'aide de tout matériel connu L'additif permet de par sa composition inovante, d'éviter toute poussière superficielle après durcissement car lors de la prise20 du mortier ou béton, une pIlicule étanche se dépose en surface permettant à l'eau entrant dans la composition des chapes de s'évaporer très lentement, ce qui permet d'augmenter les résistances mécaniques et d'éviter toute fissure Le procédé selon l'invention est caractérisé essentiellement en ce qu'avant d'être transformé en chape propre à être conformée à un élément d'utilisation, le ciment constitutif additionné de préférence de ces minéraux conventionnels est mélangé au moins avec une dose d'additif Cet ensemble de corps est dispersé au moyen de matériel connu tel30 que bétonnière, camion toupie etc - L'ensemble du procédé additif plus mortier ou micro béton offre la particularité d'être pratiqué dans des matériels courants selon des méthodes opératoires simples et plus particulièrement, il pourra être exécuté avec de bons résultats sur les chantiers même par malaxage dans un camion toupie - 2 - 2741617 Par ailleurs, le procédé selon l'invention permet de disposer de mélanges variés de matières inertes tels que sable - - de 0 à 4 mm, gravillons de 4 à 10 mn suivant les épaisseurs de chapes à réaliser qui pourront varier de 2 cm à 15 cm, voire 5 même plus si nécessaire A titre de mode de réalisation, l'invention va être décrite plus en détail à l'aide des exemples ci-aprés qui ne seraient en aucun cas limités de si peu que ce soit la portée de ladite invention Cette description porte dans un premier temps sur la fcbrication10 de l'additif ai;si que sa composition EXEMPLE 1 fabrication de l'additif: - 10 parties d'alcool 90c - 40 parties d'hyposulfite de sodiem - 50 parties d'eau - au moins une iode Tous ces produits sont placés dans un récipient usuel pour être mélangés sous forte agitation environ 15 mn, on obtient ainsi l'additif qui mélangé au ciment et matières inertes, va donner20 naissance au mortier et micro béton autonivelant Le mélange s'effectue à raison de 4 litres d'additif pour 1 m3 de mortier. EXEMPLE 2 Fabrication d'un mètre cube de mortier en auto-bétonnière Dans un camion toupie on malaxe 1650 kg de sable de 0,075 à 4 mm25 Ce sable étant exempt de fillers 400 kg de ciment CPA 4 Litres d'additif On obtient ainsi après agitation un mortier autonivelant ayant une très bonne rhéologie et qui permet un étalement facile avec un30 E/C équivalent au maximum à 0,55 %. _ 3 _ 2741617 EXEMPLE 3 Même composition que L'exemple nc 2 en faisant varier la composition des sables pour obtenir un micro béton soit 850 kg de sable 0,075 à 4 mm et 800 kg de sable de 4 à 8 mm, toujours exempts de fillers EXEMPLE 4 Identique aux exemples 2 et 3 et afin d'augmenter les résistances mécaniques, la quantité de ciment peut être portée jusqu'à 600 Kg par m3 Le E/C de ce fait sera réduit environ 10 % _ a _ 2741617 REVENDICATIONS Procédé pour la fabrication notamment in situ de mortier ou micro béton autonivelant, procédé au cours duquel on malaxe en présence5 d'eau, du ciment et de préférence d'autres ingrédients de base tel notamment des composés minéraux comme du sable et du gravier puis on conforme le mélange obtenu jusqu'à obtenir une rhéologie telle que ce dernier se coule comme un fluide Caractérisé par le fait qu'on met en contact le susdit mélange avec une dispersion contenant au moins un Alccol à 90, un hyposulfite de sodium, une iode et une quantité d'eau nécessaire à une bonne homogénéité